(57)【要約】  ティッシュ、特に顔用ティッシュのための柔軟化化合物は、ポリシロキサンと、ポリアルキレン酸化物と脂肪アルキル派生物の１つ又は両方との組み合わせを含む。柔軟化化合物は、約３０から約７５重量パーセントのポリシロキサンと、約０から約６０重量パーセントのポリアルキレン酸化物と、約０から約６０重量パーセントの脂肪アルキル派生物とを含むことができ、ポリアルキレン酸化物と脂肪アルキル派生物との組み合わされた量は、約２５重量パーセント又はこれより大きい。形成されたティッシュは、良好な柔軟性及び湿潤性を有する。【特許請求の範囲】
【請求項１】
固体ベースで、約３０から約７５重量パーセントの１又はそれ以上のポリシロキサンと、約０から約６０重量パーセントの１又はそれ以上のポリアルキレン酸化物と、約０から約６０重量パーセントの１又はそれ以上の脂肪アルキル派生物とを含む、約０．５から約１０乾燥時重量パーセントの局所的に付与された柔軟化化合物を有し、前記ポリアルキレン酸化物と前記脂肪アルキル派生物との組み合わされた量が、約２５重量パーセント又はこれより大きいことを特徴とするティッシュシート。
【請求項２】
１又はそれ以上の前記ポリシロキサンは、次のような一般構造を有し、
【数１】
2010507435.tif 000008
ここで、
「ｍ」は、１０から１００，０００であり、
「ｎ」は、１から１０，０００であり、
「ｐ」は、０から１，０００であり、
「Ａ」及び「Ｂ」は、独立して、水酸基、Ｃ1からＣ20又はＲ2であり、
Ｒ1、Ｒ2及びＲ3は、不規則に又はブロック状に分散され、
Ｒ1は、Ｃ1からＣ8の遊離基で、直鎖状、分枝鎖状又は環鎖状とすることができ、
Ｒ2は、Ｃ1からＣ8の遊離基で、直鎖状、分枝鎖状又は環鎖状、又は
【数２】
2010507435.tif 000009
の構造とすることができ、
ここで、
Ｒ4及びＲ5は、独立して、Ｃ2からＣ8のアルキレン二端遊離基であって、直鎖状又は分枝鎖状とすることができ、置換基又は非置換基とすることができ、
Ｘは、酸素又はＮ−Ｒ8であり、
Ｒ6、Ｒ7、及びＲ8は、独立して、水素、置換基又は非置換基のＣ1又はＣ2、置換基又は非置換基の直鎖状又は分枝鎖状又は環鎖状のＣ3からＣ20のアルキ基、又はアセチル基などのアシル基であり、
「ｓ」は、０又は１であり、
Ｒ3は、R9−Y−[C2H4O]r−[C3H6O]q−R10の構造であり、
ここで、
Ｙは、酸素又はＮ−Ｒ11であり、
Ｒ9は、Ｃ2からＣ8アルキレン二端遊離基で、直鎖状又は分枝鎖状とすることができ、置換基又は非置換基とすることができ、
Ｒ10及びＲ11は、独立して、水素、置換基又は非置換基のＣ1又はＣ2、置換基又は非置換基、直鎖状又は分枝鎖状又は環鎖状のＣ3からＣ20のアルキル基であり、
「ｒ」は、１から１００，０００であり、
「ｑ」は、０から１００，０００である、
ことを特徴とする請求項１に記載のティッシュシート。
【請求項３】
Ｒ2は、ジアミン又はモノアミンを有するアルキレン置換基であることを特徴とする請求項２に記載のティッシュ。
【請求項４】
Ｒ2＝Ｒ1で、「Ａ」及び「Ｂ」は、窒素クオタニウムであることを特徴とする請求項２に記載のティッシュ。
【請求項５】
前記ポリアルキレン酸化物は、次のような一般構造を有し、
R12−[C2H4O ]i−[C3H6O]j−[CtH2tO]v−R13
ここで、
Ｒ12及びＲ13は、独立して、水素、置換基又は非置換基のＣ1からＣ6のアルキル基、直鎖状又は分枝鎖状のＣ1からＣ6アルキル基、又は環鎖状のＣ1からＣ6のアルキル基であり、
「ｉ」、「ｊ」及び「ｖ」は、独立して０から１００，０００であり、酸化物成分が、ポリマーバックボーンに沿って、不規則に又はブロック状に分散され、
「ｉ＋ｊ＋ｖ」は、１０に等しいか又はこれより大きく、
「ｔ」は、４から１０である、
ことを特徴とする請求項１に記載のティッシュ。
【請求項６】
前記ポリアルキレン酸化物は、ポリエチレン酸化物又はポリエチレングリコールであることを特徴とする請求項４に記載のティッシュ。
【請求項７】
前記ポリエチレン酸化物又はポリエチレングリコールは、６００より大きい分子量を有することを特徴とする請求項６に記載のティッシュ。
【請求項８】
前記ポリアルキレン酸化物は、ポリエチレングリコールであることを特徴とする請求項４に記載のティッシュ。
【請求項９】
前記ポリアルキレン酸化物は、室温では固体であることを特徴とする請求項１に記載のティッシュ。
【請求項１０】
前記脂肪アルキル派生物は、次のような一般構造を有し、
Ｒ14−Ｇ
ここで、
Ｒ14は、Ｃ8からＣ40のアルキル遊離基であって、置換基又は非置換基、一次、二次又は三次とすることができ、直鎖状、分枝鎖状、又は環鎖状とすることができ、
「Ｇ」は、ヒドロキシ、アミン、スルホン酸塩、硫酸塩、リン酸塩、酸又は酸派生物、又は−Q-[C2H4O ]i−[C3H6O]j−[CtH2tO]v−R13であり、
ここで、
「Ｑ」は、酸素基、ＮＨ基又はN-[C2H4O}i−[C3H6O]j−[CtH2tO]v−R13であり、
Ｒ13は、水素、置換基又は非置換基のＣ1からＣ6のアルキル遊離基、直鎖状又は分枝鎖状のＣ1からＣ6のアルキル遊離基、又は環鎖状のＣ1からＣ6のアルキル遊離基であり、
「ｉ」、「ｊ」及び「ｖ」は、独立して０から１００，０００であり、酸化物成分が、ポリマーバックボーンに沿って、不規則に又はブロック状に分散され、
「ｉ＋ｊ＋ｖ」は、１０に等しいか又はこれより大きく、
「ｔ」は、４から１０である、
ことを特徴とする請求項１に記載のティッシュ。
【請求項１１】
前記脂肪アルキル派生物は、エトキシレートアルコール又はエトキシレートアルコールの混合物であることを特徴とする請求項１に記載のティッシュ。
【請求項１２】
エトキシレートアルコールは、１２又はこれより大きい炭素鎖長さを有することを特徴とする請求項１１に記載のティッシュ。
【請求項１３】
前記脂肪アルキル派生物は、エトキシレートトリデシルアルコールであることを特徴とする請求項１１に記載のティッシュ。
【請求項１４】
前記脂肪アルキル派生物は、エトキシレートセチルアルコールであることを特徴とする請求項１１に記載のティッシュ。
【請求項１５】
前記脂肪アルキル派生物は、室温で固体であることを特徴とする請求項１０に記載のティッシュ。
【請求項１６】
前記ポリシロキサンは、アミノ派生したポリシロキサンで、前記脂肪アルキル派生物は、アルキレンオキシレートアルコールであることを特徴とする請求項１に記載のティッシュ。
【請求項１７】
前記ポリシロキサンは、アミノ派生したポリシロキサンで、前記脂肪アルキル派生物は、アルキレンオキシレートアミンであることを特徴とする請求項１に記載のティッシュ。
【請求項１８】
前記ティッシュ柔軟化化合物は、約７０重量パーセントのアミノポリシロキサンと、約３０重量パーセントのエトキシレートアルコール又はエトキシレートアルコールの混合物とを含むことを特徴とする請求項１に記載のティッシュ。
【請求項１９】
前記エトキシレートアルコールは、室温では固体であることを特徴とする請求項１８に記載のティッシュ。
【請求項２０】
前記ティッシュ柔軟化化合物は、約５０から約７０重量パーセントのアミノポリシロキサンと、約３０から約５０重量パーセントのポリエチレングリコールとを含むことを特徴とする請求項１に記載のティッシュ。
【請求項２１】
前記ポリエチレングリコールは、室温では固体であることを特徴とする請求項２０に記載のティッシュ。
【請求項２２】
前記ティッシュ柔軟化化合物は、約５０から約７０重量パーセントのアミノポリシロキサンと、約３０から約５０重量パーセントの、少なくとも１つのポリエチレングリコールと少なくとも１つの脂肪アルキル派生物の混合物とを含むことを特徴とする請求項１に記載のティッシュ。
【請求項２３】
前記ポリエチレングリコールと脂肪アルキル派生物は、室温では固体であることを特徴とする請求項２２に記載のティッシュ。
【請求項２４】
固体ベースで、約３０から約７５重量パーセントの１又はそれ以上のポリシロキサンと、約０から約６０重量パーセントの１又はそれ以上のポリアルキレン酸化物と、約０から約６０重量パーセントの１又はそれ以上の脂肪アルキル派生物とを含み、前記ポリアルキレン酸化物と前記脂肪アルキル派生物との組み合わされた量は、約２５重量パーセント又はこれより大きいことを特徴とする柔軟化化合物。
【請求項２５】
１又はそれ以上の前記ポリシロキサンは、次のような一般構造を有し、
【数３】
2010507435.tif 000010
ここで、
「ｍ」は、１０から１００，０００であり、
「ｎ」は、１から１０，０００であり、
「ｐ」は、０から１，０００であり、
「Ａ」及び「Ｂ」は、独立して、水酸基、Ｃ1からＣ20又はＲ2であり、
Ｒ1、Ｒ2及びＲ3は、不規則に又はブロック状に分散され、
Ｒ1は、Ｃ1からＣ8の遊離基で、直鎖状、分枝鎖状又は環鎖状とすることができ、
Ｒ2は、Ｃ1からＣ8の遊離基で、直鎖状、分枝鎖状又は環鎖状、又は
【数４】
2010507435.tif 000011
の構造とすることができ、
ここで、
Ｒ4及びＲ5は、独立して、Ｃ2からＣ8のアルキレン二端遊離基であって、直鎖状又は分枝鎖状とすることができ、置換基又は非置換基とすることができ、
Ｘは、酸素又はＮ−Ｒ8であり、
Ｒ6、Ｒ7、及びＲ8は、独立して、水素、置換基又は非置換基のＣ1又はＣ2、置換基又は非置換基の直鎖状又は分枝鎖状又は環鎖状のＣ3からＣ20のアルキ基、又はアセチル基などのアシル基であり、
「ｓ」は、０又は１であり、
Ｒ3は、R9−Y−[C2H4O]r−[C3H6O]q−R10の構造であり、
ここで、
Ｙは、酸素又はＮ−Ｒ11であり、
Ｒ9は、Ｃ2からＣ8アルキレン二端遊離基で、直鎖状又は分枝鎖状とすることができ、置換基又は非置換基とすることができ、
Ｒ10及びＲ11は、独立して、水素、置換基又は非置換基のＣ1又はＣ2、置換基又は非置換基、直鎖状又は分枝鎖状又は環鎖状のＣ3からＣ20のアルキル基であり、
「ｒ」は、１から１００，０００であり、
「ｑ」は、０から１００，０００である、
ことを特徴とする請求項２４に記載の化合物。
【請求項２６】
Ｒ2＝Ｒ1で、「Ａ」及び「Ｂ」は、窒素クオタニウムであることを特徴とする請求項２５に記載の化合物。
【請求項２７】
前記ポリアルキレン酸化物は、次のような一般構造を有し、
R12−[C2H4O}i−[C3H6O]j−[CtH2tO]v−R13
ここで、
Ｒ12及びＲ13は、独立して、水素、置換基又は非置換基のＣ1からＣ6のアルキル基、直鎖状又は分枝鎖状のＣ1からＣ6アルキル基、又は環鎖状のＣ1からＣ6のアルキル基であり、
「ｉ」、「ｊ」及び「ｖ」は、独立して０から１００，０００であり、酸化物成分が、ポリマーバックボーンに沿って、不規則に又はブロック状に分散され、
「ｉ＋ｊ＋ｖ」は、１０に等しいか又はこれより大きく、
「ｔ」は、４から１０である、
ことを特徴とする請求項２４に記載の化合物。
【請求項２８】
前記脂肪アルキル派生物は、次のような一般構造を有し、
Ｒ14−Ｇ
ここで、
Ｒ14は、Ｃ8からＣ40のアルキル遊離基であって、置換基又は非置換基、一次、二次又は三次とすることができ、直鎖状、分枝鎖状、又は環鎖状とすることができ、
「Ｇ」は、ヒドロキシ、アミン、スルホン酸塩、硫酸塩、リン酸塩、酸又は酸派生物、又は−Q-[C2H4O]i−[C3H6O]j−[CtH2tO]v−R13であり、
ここで、
「Ｑ」は、酸素基、ＮＨ基又はN-[C2H4O}i−[C3H6O]j−[CtH2tO]v−R13であり、
Ｒ13は、水素、置換基又は非置換基のＣ1からＣ6のアルキル遊離基、直鎖状又は分枝鎖状のＣ1からＣ6のアルキル遊離基、又は環鎖状のＣ1からＣ6のアルキル遊離基であり、
「ｉ」、「ｊ」及び「ｖ」は、独立して０から１００，０００であり、酸化物成分が、ポリマーバックボーンに沿って、不規則に又はブロック状に分散され、
「ｉ＋ｊ＋ｖ」は、１０に等しいか又はこれより大きく、
「ｔ」は、４から１０である、
ことを特徴とする請求項２４に記載の化合物。
【発明の詳細な説明】
【背景技術】
【０００１】
顔用及び浴用ティッシュなどのティッシュ製品を柔軟にするために、様々なポリシロキサンを使用することは、ティッシュ産業においてよく知られている。しかしながら、ポリシロキサンは、滑らかな表面感触を与えるのには効果的であるが、一般的に疎水性で、湿潤を遅らせる。更に、ポリシロキサンは高価である。したがって、ティッシュの湿潤性を必要以下に減少させることなく、望ましい程度の柔軟性を与える、低価格のポリシロキサン化合物の必要性がある。
【発明の概要】
【課題を解決するための手段】
【０００２】
成分のある種の混合物は、現在のポリシロキサン柔軟性化合物と比較して低価格で、望ましいバランスで柔軟性と湿潤性を備えたティッシュをもたらすことができることが発見された。より特定的には、ポリシロキサンは、特に、ポリアルキレン酸化物及び／又は脂肪アルキル派生物が室温で固体の時に、適切な比で、１又はそれ以上のポリアルキレン酸化物及び／又は１又はそれ以上の脂肪アルキル派生物と結合することができ、ポリシロキサン単一の場合と比較して、ティッシュ製品、特に顔用ティッシュに改善した柔軟性、並びに良好な湿潤性を与えることが発見された。
【０００３】
したがって、一態様においては、本発明は、固体ベースで、約３０から約７５重量パーセントの１又はそれ以上のポリシロキサンと、約０から約６０重量パーセントの１又はそれ以上のポリアルキレン酸化物と、約０から約６０重量パーセントの１又はそれ以上の脂肪アルキル派生物とを含み、ポリアルキレン酸化物と脂肪アルキル派生物との組み合わされた量が、約２５重量パーセント又はこれより大きい柔軟化化合物である。
【０００４】
別の態様においては、本発明は、固体ベースで、約３０から約７５重量パーセントの１又はそれ以上のポリシロキサンと、約０から約６０重量パーセントの１又はそれ以上のポリアルキレン酸化物と、約０から約６０重量パーセントの１又はそれ以上の脂肪アルキル派生物とを含み、ポリアルキレン酸化物と脂肪アルキル派生物との組み合わされた量が、約２５重量パーセント又はこれより大きい、局所的に付与された柔軟化化合物を有するティッシュシートである。
【０００５】
柔軟化化合物は、印刷又はスプレー塗布、又はティッシュ形成技術において知られているあらゆる他の方法によって、ティッシュ製品表面の１つ又は両方に局所的に付与することができる。局所的に付加すると、ティッシュ製品の表面上に柔軟化化合部を集中することになり、柔軟化特性が消費者に最も明らかとなる。添加量は、約０．５から約１０重量パーセント、より特定的には約０．５から約５重量パーセント、更に特定的には約１から約３重量パーセントとすることができる。
【０００６】
本発明の目的に有益なポリシロキサンは、アミン、クオタニウム、アルデヒド、エポキシ、ヒドロキシ、アルコキシル、ポリエーテル及びカルボキシル酸、並びに、その派生物、例えば、アミド及びエーテルなど、１又はそれ以上のペンダント官能基を有するものとすることができる。適当なポリシロキサンは、次のような一般構造を有するものとすることができる。
【数１】
2010507435.tif 000002
ここで、
「ｍ」は、１０から１００，０００である。
「ｎ」は、１から１０，０００である。
「ｐ」は、０から１，０００である。
「Ａ」及び「Ｂ」は、独立して、水酸基、Ｃ1からＣ20又はＲ2である。
Ｒ1、Ｒ2及びＲ3は、不規則に又はブロック状に分散される。
Ｒ1は、Ｃ1からＣ8の遊離基で、直鎖状、分枝鎖状又は環鎖状とすることができる。
Ｒ2は、Ｃ1からＣ8の遊離基で、直鎖状、分枝鎖状又は環鎖状、又は
【数２】
2010507435.tif 000003
の構造とすることができる。
ここで、
Ｒ4及びＲ5は、独立して、Ｃ2からＣ8のアルキレン二端遊離基であって、直鎖状又は分枝鎖状とすることができ、置換基又は非置換基とすることができる。
Ｘは、酸素又はＮ−Ｒ8である。
Ｒ6、Ｒ7、及びＲ8は、独立して、水素、置換基又は非置換基のＣ1又はＣ2、置換基又は非置換基の直鎖状又は分枝鎖状又は環鎖状のＣ3からＣ20のアルキ基、又はアセチル基などのアシル基である。
「ｓ」は、０又は１である。
Ｒ3は、R9−Y−[C2H4O]r−[C3H6O]q−R10の構造である。
ここで、
Ｙは、酸素又はＮ−Ｒ11である。
Ｒ9は、Ｃ2からＣ8アルキレン二端遊離基で、直鎖状又は分枝鎖状とすることができ、置換基又は非置換基とすることができる。
Ｒ10及びＲ11は、独立して、水素、置換基又は非置換基のＣ1又はＣ2、置換基又は非置換基、直鎖状又は分枝鎖状又は環鎖状のＣ3からＣ20のアルキル基である。
「ｒ」は、１から１００，０００である。
「ｑ」は、０から１００，０００である。
Ｒ2＝Ｒ1の場合、「Ａ」及び「Ｂ」は、チッソクオタニウムとすることができる。
【０００７】
商業的に入手可能なポリシロキサンの適当な例としては、Ｋｅｌｍａｒ／Ｗａｃｋｅｒから入手できるＡＦ−２３４０、ＡＦ−２１３０、ＨＡＦ−１１３０、ＥＡＦ−３０００、ＥＡＦ−３４０、ＥＡＦ−１５、ＡＦ−２７４０、ＷＲ−１１００、ＷＲ−１３００及びＷｅｔｓｏｆｔ  ＣＴＷ、Ｄｏｗ  Ｃｏｒｎｉｎｇから入手できるＤＣ−８８２２、ＤＣ−８５６６、ＤＣ−８２１１、ＤＣ−ＳＦ８４１７、ＤＣ−２−８６３０、ＤＣ−ＮＳＦ、ＤＣ−８４１３、ＤＣ−ＳＳＦ、ＤＣ−８１６６、ＧＥ  ＳｉｌｉｃｏｎｅｓからのＳＦ−６９、ＳＦ−９９、ＳＦ−１０２３、及びＧｏｌｄｓｃｈｍｉｄｔ／Ｄｅｇｕｓｓａから入手できるＴｅｇｏｐｒｅｎ６９２４、Ｔｅｇｏｐｒｅｎ７９９０、Ｔｅｇｏ  ＩＳ４１１１がある。
【０００８】
柔軟化化合物内のポリシロキサンの量は、固体ベースで、約３０から約７５重量パーセント、より特定的には３０から約７０重量パーセント、より特定的には約４０から約７０重量パーセント、更により特定的には約５０から約７０重量パーセントとすることができる。
【０００９】
本発明の目的に適当なポリアルキレン酸化物は、次のような一般構造を有するものとすることができる。
R12−[C2H4O}i−[C3H6O]j−[CtH2tO]v−R13
ここで、
Ｒ12及びＲ13は、独立して、水素、置換基又は非置換基のＣ1からＣ6のアルキル基、直鎖状又は分枝鎖状のＣ1からＣ6アルキル基、又は環鎖状のＣ1からＣ6のアルキル基である。
「ｉ」、「ｊ」及び「ｖ」は、独立して０から１００，０００であり、酸化物成分が、ポリマーバックボーンに沿って、不規則に又はブロック状に分散される。
「ｉ＋ｊ＋ｖ」は、１０に等しいか又はこれより大きい。
「ｔ」は、４から１０である。
【００１０】
ポリアルキレン酸化物は、室温で、液体又は固体とすることができる。しかしながら、室温で固体であるポリアルキレン酸化物が好ましい。商業的に入手可能なポリアルキレン酸化物の適当な例としては、Ｄｏｗ  Ｃｈｅｍｉｃａｌから入手できるＣａｒｂｏｗａｘ  ＰＥＧ６００、Ｃａｒｂｏｗａｘ  ＰＥＧ１４５０及びＣａｒｂｏｗａｘ  ＰＥＧ８０００がある。
【００１１】
柔軟化化合物におけるポリアルキレン酸化物の量は、固体ベースで、０から約６０重量パーセント、より特定的には約１から約６０重量パーセント、より特定的には約１０から約６０重量パーセント、より特定的には約２０から約６０重量パーセント、より特定的には約３０から約６０重量パーセント、更により特定的には約３０から約５０重量パーセントとすることができる。
【００１２】
本発明の目的のために適当な脂肪アルキル派生物は、次のような一般構造を有するものとすることができる。
Ｒ14−Ｇ
ここで、
Ｒ14は、Ｃ8からＣ40のアルキル基であって、これは、置換基又は非置換基、一次、二次又は三次とすることができ、直鎖状、分枝鎖状、又は環鎖状とすることができ、
「Ｇ」は、ヒドロキシ、アミン、スルホン酸塩、硫酸塩、リン酸塩、酸又は酸派生物、又は−Q-[C2H4O]i−[C3H6O]j−[CtH2tO]v−R13である。
ここで、
「Ｑ」は、酸素基、ＮＨ基又はN-[C2H4O]i−[C3H6O}j−[CtH2tO]v−R13である。
Ｒ13は、水素、置換基又は非置換基のＣ1からＣ6のアルキル基、直鎖状又は分枝鎖状のＣ1からＣ6のアルキル基、又は環鎖状のＣ1からＣ6のアルキル基である。
「ｉ」、「ｊ」及び「ｖ」は、独立して０から１００，０００であり、酸化物成分が、ポリマーバックボーンに沿って、不規則に又はブロック状に分散される。
「ｉ＋ｊ＋ｖ」は、１０に等しいか又はこれより大きい。
「ｔ」は、４から１０である。
【００１３】
脂肪アルキル派生物は、室温で液体又は固体とすることができる。しかしながら、室温で固体である脂肪アルキル派生物が好ましい。商業的に入手可能な適当な脂肪アルキル派生物の例としては、ステアリン酸グリセロール、ジラウリン酸グリセロール、ソルビタンモノパルミチン酸塩、ソルビタントリステアリン酸塩、ソルビタンセスキオレート、ポリオキシエチレンソルビタンパルミチン酸塩、９−ＥＯエトキシレートトリデシルアルコール、セテス−１０、セテス−１２（１２−ＥＯエトキシレートセチルアルコール）及びセテス−２０がある。より特定的には、商業的に入手可能な適当な脂肪アルキル派生物は、ＢＡＳＦからのＰｌｕｒａｆａｃｅ  Ａ−３８、Ｍａｃｏｌ  ＣＳＡ２０及びＭａｃｏｌ  ＬＡ１２、Ａｋｚｏ  ＮｏｂｅｌからのＡｒｍｅｅｎ  １６Ｄ、Ａｒｍｅｅｎ  １８Ｄ、Ａｒｍｅｅｎ  ＨＴＤ、Ａｒｍｅｅｎ  ２Ｃ、Ａｒｍｅｅｎ  Ｍ２ＨＴ、Ａｒｍｅｅｎ  ３８０、Ｅｔｈｏｍｅｅｎ  １８／１５  Ａｒｍｉｄ  Ｏ、Ｗｉｔｃｏｎａｔｅ  ９０、Ｗｉｔｃｏｎａｔｅ  ＡＯＫ、及びＷｉｔｃｏｌａｔｅ  Ｃを含む。
【００１４】
柔軟化化合物内の脂肪アルキル派生物の量は、固体ベースで、０から６０重量パーセント、より特定的には約１から約６０重量パーセント、より特定的には約１から約５０重量パーセント、より特定的には約１０から約５０重量パーセント、より特定的には約２０から約５０重量パーセント、更により特定的には約２０から約４０重量パーセントとすることができる。
【００１５】
簡潔さ及び簡明さの点において、本明細書に記載されたあらゆる値の範囲は、いずれの場合も、問題とする特定の範囲内にある数値の全部を末端値として有するあらゆる小区分範囲を記載した特許請求の範囲を支持するための説明と解釈すべきである。仮説の説明として例を挙げると、本明細書の開示における１から５の範囲は、特許請求の範囲を支持するものとして、次のような小区分範囲、すなわち１−４、１−３、１−２、２−５、２−４、２−３、３−５、３−４、及び４−５のあらゆる範囲と考えるべきものである。
【実施例】
【００１６】
３プライで、湿潤加圧し、クレープ加工された顔用ティッシュ製品が、以下に示したように、本発明の異なる柔軟化化合物を用いて形成され、柔軟性及び湿潤性がテストされた。概説すると、ティッシュベースシートが、当技術によく知られている従来の湿潤加圧ティッシュ形成法を使用して形成された。より特定的には、製紙繊維の水性懸濁液が、層状ヘッドボックスから形成布上に放出された。原料は、７０重量パーセントの硬材（ユーカリ）繊維と３０重量パーセントの軟材繊維から成るものであった。ウエブの形成を介助するために、形成繊維の下の真空箱を用いて繊維原料から水を取り除いた。新しく形成されたウエブは、ピックアップロールによりフェルトに移送された。フェルトに支持されている間に、ティッシュウエブは、加圧ロールを使用して、ヤンキー乾燥機の表面上に軽く加圧された。乾燥したウエブは、ヤンキー乾燥機の表面から捲縮状態で外され、形成された単一プライのティッシュベースシートがペアレントロール上に巻き取られた。その後、３つの同様のペアレントロールからベースシートが繰り出され、３プライのベースシートに変換されて、後に様々な柔軟化化合物が付与された。形成された３プライのベースシートの基本重量は、約２２．７ポンド／２８８０平方フィートであった。
【００１７】
３プライベースシートの両方の表面に、輪転グラビア印刷により柔軟化化合物が同時に付与された。グラビアロールは、ケンタッキー州ルイビルに所在するＳｏｕｔｈｅｒｎ  Ｇｒａｐｈｉｃｓ  Ｓｙｓｔｅｍｓから供給されたもので、電気的に刻み目を入れられ、銅ロールにクロムが施されたものであった。ロールは、長さインチ当たり３６０セルの線スクリーンと、ロール表面１平方インチ当たり１．５ビリオン立方ミクロン（ＢＣＭ）の体積を有するものであった。このロールの典型的セルの寸法は、長さが６５ミクロン、幅が１１０ミクロン、深さが１３ミクロンであった。ゴム製バッキングオフセットアプリケーターロールは、ウイスコンシン州ユニオングローブに所在するＡｍｅｒｉｃａｎ  Ｒｏｌｌｅｒ  Ｃｏｍｐａｎｙにより供給される７５ショアーＡデュロメーター成型ポリウレタンであった。グラビアロールとゴム製バッキングロールとの間の干渉が０．３７５インチで、対向するゴム製バッキンロールの間隙が０．００３インチの条件になるように、工程が設定された。同時に作動するオフセット印刷機／オフセットグラビア印刷機が、２０００フィート／分の速度で実行された。この工程は、完成したティッシュ製品の乾燥時重量を基本にして、約１．０重量パーセントの固体添加量を生じた（製品の各々の側部に対し０．５乾燥時重量パーセント）。
【００１８】
ティッシュ製品が形成された後、幾何平均引張強度、湿潤性及び柔軟性がテストされた。
【００１９】
ここで用いられる「幾何平均引張強度」（ＧＭＴ）は、製品の乾燥時機械方向引張強度に乾燥時機械横方向引張強度を掛けたものの平方根であり、試料の幅３インチ当たりのグラムで示される。機械方向引張強度は、試料が機械方向に引っ張られて破断した時の、試料の幅３インチ当たりのピーク荷重である。同様に、機械横方向（ＣＤ）引張強度は、試料が機械横方向に引っ張られて破断した時の、試料の幅３インチ当たりのピーク荷重である。より特定的には、引張強度テストのための試料は、ＪＤＣ  Ｐｒｅｃｉｓｉｏｎ  Ｓａｍｐｌｅ  Ｃｕｔｔｅｒ（ペンシルベニア州フィラデルフィアのＴｈｗｉｎｇ−Ａｌｂｅｒｔ  Ｉｎｓｔｒｕｍｅｎｔ  Ｃｏｍｐａｎｙのモデル番号ＪＤＣ３−１０、一連番号３７３３３）を使用して、機械方向（ＭＤ）又は機械横方向（ＣＤ）のいずれかにおいて、３インチ（７６．２ｍｍ）の幅で５インチ（１２７ｍｍ）の長さのストリップに切断して準備される。引張強度を測定するために使用される器具は、ＭＴＳ  Ｓｙｓｔｅｍｓ  Ｓｉｎｔｅｃｈ  １１Ｓ、一連番号６２３３である。データ取得ソフトウエアは、Ｗｉｎｄｏｗｓ  Ｖｅｒ．３．１０のＭＴＳ  ＴｅｓｔＷｏｒｋｓ（登録商標）（ノースカロライナ州リサーチトライアングルパークのＭＴＳ  Ｓｙｓｔｅｍ  Ｃｏｒｐ．）である。ロードセルは、テストされる試料の強度に応じて、ピークロード値のほとんどが、ロードセル全体のスケール値の１０％ないし９０％になるように、最大で５０ニュートン又は１００ニュートンのいずれかから選択される。ジョーのゲージ長さは、４＋／−０．０４インチ（１０１．６＋／−１ｍｍ）とする。ジョーは、空気作動を使用して作動され、ゴム被膜される。グリップ面の最小幅は、３インチ（７６．２ｍｍ）であり、ジョーの高さはおよそ０．５インチ（１２．７ｍｍ）とする。クロスヘッド速度は、１０＋／−０．４インチ／分（２５４＋／−１ｍｍ／分）で、破断感度は６５％に設定される。試料は、器具のジョーに、垂直かつ水平に中央に設置される。テストが開始され、試料が破断した時に終了する。ピークロードは、テストされる試料の方向に応じて、試料の「ＭＤ引張強度」又は「ＣＤ引張強度」のいずれかとして記録される。各々の製品又はシートに対して、「そのまま」の状態で少なくとも６個の代表的試料がテストされ、すべての個々の試料テストの平均値が、該製品又はシートのＭＤ引張強度又はＣＤ引張強度のいずれかとする。
【００２０】
ティッシュ製品の湿潤性は、「湿潤時間」により求められ、これは吸収性に関連しており、水の中に置いた時、準備した試料が完全に湿潤するのにかかった時間である。より特定的には、湿潤時間は、ティッシュ試料の２０の製品シートを２．５インチ正方形に切断することにより求められる。テストで使用される製品シートの数は、製品のシート当たりのプライ数とは無関係である。（３プライ製品の場合には、各パッドに６０プライが存在することになる。）２０の正方形シートを積み重ねて、各々の角部をステープルで留めて、パッドを形成する。パッドは、飽和させた試料がコンテナの底部及び同時に水の上部表面に接触しないような適当な大きさ及び深さである、一定温度の蒸留水浴（２３±２℃）の表面に接近して保持され、ステープル留めされた点を下にして、水の表面上に平坦に落とされる。パッドが完全に飽和するのにかかった時間を秒単位で計測したものが、試料の湿潤時間であり、ティッシュの吸収速度を表す。湿潤時間の増加は、吸収速度の減少を表す。
【００２１】
ティッシュ製品の柔軟性は、訓練された社内の評価ランク付けパネルにより判断され、ティッシュ製品の柔軟性及び剛性の特性の基本評価が得られる。ランク付けパネルは、典型的消費者がするであろう評価に、可能な限り近い全体的評価をするように訓練されている。テストを実行するにおいて、２つの異なる評価、すなわち柔軟性と顔に対する柔軟性がなされる。柔軟性テストは、指でつまんで擦った時のティッシュ試料の柔らかさ、滑らかさ又はけば立ちの評価を含む。顔に対する柔軟性のテストは、鼻と唇の間の領域を含む顔に対してティッシュ試料を擦って成される。パネルにより得られた各々の試料のコードのランク付けデータは、比例ハザード回帰モデルを使用して分析される。このモデルは、パネリストが、評価された最も多い属性から最も少ない属性までをランク付け作業を通して行うように、計算により推測するものである。柔軟性テストの結果は、対数確率値として、以下に示されている。対数確率は、リスク比の自然対数であり、比例ハザード回帰モデルから各々のコードが評価される。対数確率が大きいほど、問題となる属性が大きい効力を持つことを示している。
【実施例１】
【００２２】
２つのティッシュ柔軟化化合物が形成され、サウスカロライナ州ダンカンのＷａｃｋｅｒ  Ｃｈｅｍｉｃａｌ  ＣｏｒｐｏｒａｔｉｏｎのＫｅｌｍａｒ  Ｄｉｖｉｓｉｏｎから供給された。組成物の相対的化学成分が、表１に示されている。ティッシュ試料は、上記したように、３プライで、湿潤加圧され、クレープ加工された顔用ティッシュベースシートに２つの組成物をグラビア被膜することにより準備された。全体で１重量パーセント（各々の側に０．５重量パーセント）の添加量が、ベースシートの両方の側に均一に被膜された。処理されたベースシートは、折り曲げられた顔用ティッシュ製品に変換された。（各々の成分の割合は、固体ベースで括弧に入れられている。）
表１
2010507435.tif 000004
【００２３】
顔用ティッシュ製品のＧＭＴ及び湿潤時間が計測されて、ティッシュ製品の柔軟性及び顔に対する柔軟性が評価された。結果は、以下の表２に示されている。
表２
2010507435.tif 000005
【００２４】
結果は、類似した物理的強度（ＧＭＴ）で、本発明の柔軟化化学化合物（組成物２）で処理されたティッシュ製品は、短い湿潤時間（すなわち、良好な湿潤性）を有し、対照（組成物１）で処理されたティッシュ製品と比較すると、全体的に柔軟で、顔に対しても柔軟であった。（組成物１においては、ポリアルキレン酸化物と脂肪アルキル派生物の組み合わされた量は、２５重量パーセントより小さい。）
【実施例２】
【００２５】
表３に組成物３−８として示されている柔軟化化合物が準備され、ティッシュ試料に付与されて、実施例１に示したようにテストされた。（各々の成分の割合は、固体ベースで括弧に入れられている。）テストの結果が、表４に示されている。
表３
2010507435.tif 000006
表４
2010507435.tif 000007
【００２６】
表４に示した結果は、類似した物理的強度（ＧＭＴ）で、組成物４で処理されたティッシュ製品などの本発明の柔軟化化合物で処理されたティッシュ製品は、短い湿潤時間（すなわち、良好な湿潤性）を有し、対照（組成物３）で処理されたティッシュ製品と比較すると、全体的に柔軟で、顔に対しても柔軟であった。
【００２７】
説明の目的のために示された前述した説明及び実施例は、本発明の範囲を制限するものではなく、以下の特許請求の範囲及びすべての均等手段により定められることが認識されるであろう。
【国際調査報告】
2010507435.tif 000012
2010507435.tif 000013
2010507435.tif 000014